(57)【要約】  本発明は難接着塗板との接着性に優れる接着剤組成物の提供を目的とし、本発明は、ウレタンプレポリマーと脂肪族イソシアネートＡとアミノシラン化合物Ｂとを混合して得られる予備組成物と、下記式（１）で表されるジメチルスズ触媒とを含有する、１液湿気硬化型の接着剤組成物、及び、その製造方法である。2017014185.tif 000021  式（１）中、Ｘ1、Ｘ2はそれぞれ独立に２価のヘテロ原子を表し、Ｒ1、Ｒ2はそれぞれ独立にヘテロ原子を有してもよい炭化水素基を表す。
2017014185.tif 000002
【特許請求の範囲】
【請求項１】
ウレタンプレポリマーと脂肪族イソシアネートＡとアミノシラン化合物Ｂとを混合して得られる予備組成物と、
下記式（１）で表されるジメチルスズ触媒とを含有する、１液湿気硬化型の接着剤組成物。
【化１】
2017014185.tif 000020
式（１）中、Ｘ1、Ｘ2はそれぞれ独立に２価のヘテロ原子を表し、Ｒ1、Ｒ2はそれぞれ独立にヘテロ原子を有してもよい炭化水素基を表す。
【請求項２】
前記２価のヘテロ原子が、酸素原子及び硫黄原子からなる群から選ばれる少なくとも１種である、請求項１に記載の接着剤組成物。
【請求項３】
前記Ｘ1及び前記Ｘ2が硫黄原子であり、
前記Ｒ1及び前記Ｒ2が、無置換の又はエステル結合を有するアルキル基である、請求項１又は２に記載の接着剤組成物。
【請求項４】
前記Ｘ1及び前記Ｘ2が酸素原子であり、
前記Ｒ1及び前記Ｒ2が、カルボニル基を有するアルキル基である、請求項１又は２に記載の接着剤組成物。
【請求項５】
前記ジメチルスズ触媒の含有量が、前記ウレタンプレポリマー１００質量部に対して、０．００１〜０．３質量部である、請求項１〜４のいずれか１項に記載の接着剤組成物。
【請求項６】
前記脂肪族イソシアネートＡが、ヘキサメチレンジイソシアネートと３官能以上のポリオールとの反応物、ヘキサメチレンジイソシアネートのアロファネート体、ヘキサメチレンジイソシアネートのイソシアヌレート体及びヘキサメチレンジイソシアネートのビウレット体からなる群から選ばれる少なくとも１種のヘキサメチレンジイソシアネート変性体である、請求項１〜５のいずれか１項に記載の接着剤組成物。
【請求項７】
前記アミノシラン化合物Ｂがイミノ基を有し、前記イミノ基が少なくとも１個の芳香族炭化水素基に結合する、請求項１〜６のいずれか１項に記載の接着剤組成物。
【請求項８】
更に、第３級アミンを含有する、請求項１〜７にいずれか１項に記載の接着剤組成物。
【請求項９】
前記予備組成物が、更にフィラーを含有する、請求項１〜８のいずれか１項に記載の接着剤組成物。
【請求項１０】
前記予備組成物が、更に可塑剤を含有する、請求項１〜９のいずれか１項に記載の接着剤組成物。
【請求項１１】
前記ウレタンプレポリマーと前記脂肪族イソシアネートＡと前記アミノシラン化合物Ｂとを混合して予備組成物を得る混合工程１と、
前記予備組成物と前記ジメチルスズ触媒とを混合して、請求項１〜７のいずれか１項に記載の接着剤組成物を製造する混合工程２とを有する、接着剤組成物の製造方法。
【請求項１２】
前記混合工程１において、更に、フィラー及び可塑剤からなる群から選ばれる少なくとも１種を使用する、請求項１１に記載の接着剤組成物の製造方法。
【請求項１３】
前記混合工程２において、更に、第３級アミンを使用する、請求項１１又は１２に記載の接着剤組成物の製造方法。
【発明の詳細な説明】
【技術分野】
【０００１】
本発明は接着剤組成物及びその製造方法に関する。
【背景技術】
【０００２】
従来、各種のウレタン樹脂組成物がシーリング剤、接着剤等として広く利用されている。
このようなウレタン樹脂組成物として、近年、現地施工における組成物の混合調整が不要で取扱いが容易である等の点から、空気中の湿気等によって硬化する１液湿気硬化型ポリウレタン組成物の利用が拡大している。【０００３】
例えば、特許文献１には、「（Ａ）ウレタンプレポリマーと、（Ｂ）分子量５００以下のトリオール以上のポリオールとジイソシアネートとの反応物であって１分子中に３個以上のＮＣＯ基を持つポリイソシアネート化合物と、２級アミノアルコキシシランとを付加させて得られるシラン化合物（Ｂ−１）、およびイソシアネート基を２個または３個有するリジンイソシアネートと２級アミノアルコキシシランとを付加させて得られるリジン骨格を有するシラン化合物（Ｂ−２）からなる群より選ばれる少なくとも１種を含み、１分子あたりＮＣＯ基を平均１．５個以上、加水分解可能なアルコキシ基を平均１．５個以上有するシラン化合物を含有する１液湿気硬化型ポリウレタン組成物。」が記載されている（特許文献１）。また、特許文献１には、組成物には、ジオクチル錫ジラウレート、ジブチル錫ラウレート等の硬化促進剤を配合してもよいことが記載されている。
【先行技術文献】
【特許文献】
【０００４】
【特許文献１】特開２０００−１２８９４９号公報
【発明の概要】
【発明が解決しようとする課題】
【０００５】
本発明者は、特許文献１を参考にして、ジオクチル錫ジラウレート、ジブチル錫ラウレートのような、スズ原子に結合するアルキル基が炭素原子数２以上の化合物を含有する組成物を製造し、これをプライマーを使用しない難接着塗板に対して使用して評価したところ、このような組成物と難接着塗板との接着性が低い場合があることが明らかとなった。
そこで、本発明は、難接着塗板との接着性に優れた接着剤組成物を提供することを課題とする。
【課題を解決するための手段】
【０００６】
本発明者は、上記課題を解決すべく鋭意研究した結果、ウレタンプレポリマーと、脂肪族イソシアネートＡと、アミノシラン化合物Ｂとを混合して得られた予備組成物と、所定の触媒とを含有することによって、難接着塗板との接着性が良好となることを見出し、本発明を完成させた。
すなわち、本発明者は、以下の構成により上記課題が解決できることを見出した。【０００７】
１．  ウレタンプレポリマーと脂肪族イソシアネートＡとアミノシラン化合物Ｂとを混合して得られる予備組成物と、
下記式（１）で表されるジメチルスズ触媒とを含有する、１液湿気硬化型の接着剤組成物。
【化１】
2017014185.tif 000003
式（１）中、Ｘ1、Ｘ2はそれぞれ独立に２価のヘテロ原子を表し、Ｒ1、Ｒ2はそれぞれ独立にヘテロ原子を有してもよい炭化水素基を表す。
２．  ２価のヘテロ原子が、酸素原子及び硫黄原子からなる群から選ばれる少なくとも１種である、上記１に記載の接着剤組成物。
３．  Ｘ1及びＸ2が硫黄原子であり、
Ｒ1及びＲ2が、無置換の又はエステル結合を有するアルキル基である、上記１又は２に記載の接着剤組成物。
４．  Ｘ1及びＸ2が酸素原子であり、
Ｒ1及びＲ2が、カルボニル基を有するアルキル基である、上記１又は２に記載の接着剤組成物。
５．  ジメチルスズ触媒の含有量が、ウレタンプレポリマー１００質量部に対して、０．００１〜０．３質量部である、上記１〜４のいずれかに記載の接着剤組成物。
６．  脂肪族イソシアネートＡが、ヘキサメチレンジイソシアネートと３官能以上のポリオールとの反応物、ヘキサメチレンジイソシアネートのアロファネート体、ヘキサメチレンジイソシアネートのイソシアヌレート体及びヘキサメチレンジイソシアネートのビウレット体からなる群から選ばれる少なくとも１種のヘキサメチレンジイソシアネート変性体である、上記１〜５のいずれかに記載の接着剤組成物。
７．  アミノシラン化合物Ｂがイミノ基を有し、イミノ基が少なくとも１個の芳香族炭化水素基に結合する、上記１〜６のいずれかに記載の接着剤組成物。
８．  更に、第３級アミンを含有する、上記１〜７にいずれかに記載の接着剤組成物。
９．  予備組成物が、更にフィラーを含有する、上記１〜８のいずれかに記載の接着剤組成物。
１０．  予備組成物が、更に可塑剤を含有する、上記１〜９のいずれかに記載の接着剤組成物。【０００８】
１１．  ウレタンプレポリマーと脂肪族イソシアネートＡとアミノシラン化合物Ｂとを混合して予備組成物を得る混合工程１と、
予備組成物と上記式（１）で表されるジメチルスズ触媒とを混合して、上記１〜７（又は１０）のいずれかに記載の接着剤組成物を製造する混合工程２とを有する、接着剤組成物の製造方法。
１２．  混合工程１において、更に、フィラー及び可塑剤からなる群から選ばれる少なくとも１種を使用する、上記１１に記載の接着剤組成物の製造方法。
１３．  混合工程２において、更に、第３級アミンを使用する、上記１１又は１２に記載の接着剤組成物の製造方法。
【発明の効果】
【０００９】
本発明の接着剤組成物は、難接着塗板との接着性に優れる。
本発明の製造方法によれば、難接着塗板との接着性に優れる接着剤組成物を製造することができる。
【発明を実施するための形態】
【００１０】
本発明について以下詳細に説明する。
なお、本明細書において、「〜」を用いて表される数値範囲は、「〜」の前後に記載される数値を下限値および上限値として含む範囲を意味する。
また、本明細書において、成分が２種以上の物質を含む場合、上記成分の含有量とは、２種以上の物質の合計の含有量を指す。
本明細書において、難接着性塗板との接着性により優れることを、本発明の効果により優れる、又は、接着性により優れるという。
【００１１】
本発明の接着剤組成物は、
ウレタンプレポリマーと脂肪族イソシアネートＡとアミノシラン化合物Ｂとを混合して得られる予備組成物と、
下記式（１）で表されるジメチルスズ触媒とを含有する、１液湿気硬化型の接着剤組成物である。
【化２】
2017014185.tif 000004
式（１）中、Ｘ1、Ｘ2はそれぞれ独立に２価のヘテロ原子を表し、Ｒ1、Ｒ2はそれぞれ独立にヘテロ原子を有してもよい炭化水素基を表す。
【００１２】
本発明の接着剤組成物はこのような構成をとるため、所望の効果が得られるものと考えられる。その理由は明らかではないが、およそ以下のとおりと推測される。
所定のジメチルスズ触媒はジオクチルスズ触媒よりも活性が高く、所定のジメチルスズ触媒を含有することによって本発明の接着剤組成物は、水との反応による接着剤自体の硬化よりも、水以外の活性水素（例えば、塗板）との結合を生成しやすいと本発明者は推測する。これによって本発明の接着剤組成物は難接着塗板に対する接着性に優れると考えられる。
【００１３】
［接着剤組成物］
以下、本発明の接着剤組成物に含有される各成分について詳述する。
＜ウレタンプレポリマー＞
本発明の接着剤組成物に使用されるウレタンプレポリマーは、末端にイソシアネート基を有するウレタンプレポリマーであれば特に制限されない。例えば、ポリイソシアネートと１分子中に２個以上の活性水素含有基を有する化合物（活性水素化合物）とを、活性水素化合物が有する活性水素含有基に対してポリイソシアネートが有するイソシアネート基が過剰になるように反応させたものが使用できる。ウレタンプレポリマーは、０．５〜５質量％のイソシアネート基を分子末端に含有することができる。
【００１４】
ウレタンプレポリマーの製造の際に使用されるポリイソシアネートは、分子内にイソシアネート基を２個以上有するものであれば特に限定されない。
ポリイソシアネートとしては、例えば、トリレンジイソシアネート（ＴＤＩ）、ジフェニルメタンジイソシアネート（ＭＤＩ；例えば、４，４′−ジフェニルメタンジイソシアネート、２，４′−ジフェニルメタンジイソシアネート）、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；
ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）、トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような、脂肪族及び／又は脂環式のポリイソシアネート；
これらのカルボジイミド変性ポリイソシアネート；これらのイソシアヌレート変性ポリイソシアネートが挙げられる。
【００１５】
ポリイソシアネートは、それぞれ単独でまたは２種以上を組み合わせて使用することができる。
これらのうち、硬化性に優れる、硬化物の物性が良好理由から、芳香族ポリイソシアネートが好ましく、ＭＤＩがより好ましい。
【００１６】
ウレタンプレポリマーの製造の際に使用される１分子中に２個以上の活性水素含有基を有する化合物（活性水素化合物）は特に限定されない。活性水素含有基としては、例えば、水酸（ＯＨ）基、アミノ基、イミノ基が挙げられる。
活性水素化合物としては、例えば、１分子中に２個以上の水酸（ＯＨ）基を有するポリオール化合物等が好適に挙げられ、中でも、ポリオール化合物であるのが好ましい。
【００１７】
ポリオール化合物は、ヒドロキシ基を２個以上有する化合物であれば特に限定されない。例えば、ポリエーテルポリオール；ポリエステルポリオール；アクリルポリオール、ポリブタジエンジオール、水素添加されたポリブタジエンポリオールなどの炭素−炭素結合を主鎖骨格に有するポリマーポリオール；低分子多価アルコール類；これらの混合ポリオールが挙げられる。なかでも、ポリエーテルポリオールが好ましい態様の１つとして挙げられる。
【００１８】
ポリエーテルポリオールとしては、例えば、ポリオキシエチレンジオール（ポリエチレングリコール）、ポリオキシプロピレンジオール（ポリプロピレングリコール：ＰＰＧ）、ポリオキシプロピレントリオール、エチレンオキサイド／プロピレンオキサイド共重合体、ポリテトラメチレンエーテルグリコール（ＰＴＭＥＧ）、ポリテトラエチレングリコール、ソルビトール系ポリオール等が挙げられる。
【００１９】
ポリエーテルポリオールは、ポリイソアネートとの相溶性に優れるという観点から、ポリプロピレングリコール、ポリオキシプロピレントリオールが好ましい。
ポリエーテルポリオールの重量平均分子量は、イソシアネートとの反応によって得られるウレタンプレポリマーの粘度が常温において適度な流動性を有するという観点から、５００〜２０，０００であるのが好ましい。本発明において上記重量平均分子量は、ＧＰＣ（ゲル浸透クロマトグラフィー：Gel  Permeation  Chromatographyの略称）法（溶媒：テトラヒドロフラン（ＴＨＦ）を使用）により得られたポリスチレン換算値である。
活性水素化合物はそれぞれ単独でまたは２種以上を組み合わせて使用することができる。
【００２０】
ウレタンプレポリマーは、接着性により優れ、硬化性に優れるという観点から、ポリエーテルポリオールと芳香族ポリイソシアネートとを反応させてなるウレタンプレポリマーであるのが好ましく、ポリプロピレンポリオールとジフェニルメタンジイソシアネートとを反応させることによって得られるウレタンプレポリマーがより好ましい。
ウレタンプレポリマーはそれぞれ単独でまたは２種以上を組み合わせて使用することができる。
【００２１】
ウレタンプレポリマーの製造方法は特に制限されない。例えば、活性水素化合物が有する活性水素含有基（例えばヒドロキシ基）１モルに対し、１．５〜２．５モルのイソシアネート基が反応するようにポリイソシアネートを使用し、これらを混合して反応させることによってウレタンプレポリマーを製造することができる。
ウレタンプレポリマーはそれぞれ単独でまたは２種以上を組み合わせて使用することができる。
【００２２】
＜脂肪族イソシアネートＡ＞
本発明の接着剤組成物に使用される脂肪族イソシアネートＡは、１分子中に少なくとも１個のイソシアネート基を有する脂肪族炭化水素化合物であれば特に制限されない。
脂肪族イソシアネートＡが有する脂肪族炭化水素基は、特に制限されない。直鎖状、分岐状、環状のいずれであってもよく、直鎖状であるのが好ましい。脂肪族炭化水素基は、飽和、不飽和のいずれであってもよく、飽和であるのが好ましい。
脂肪族イソシアネートＡが１分子中に有するイソシアネート基は、接着性により優れるという観点から、２個以上であるのが好ましく、２〜３個であるのがより好ましい。
【００２３】
脂肪族イソシアネートＡは、ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）、トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような、脂肪族ポリイソシアネート（変性体を除く。以下上記脂肪族ポリイソシアネートを脂肪族ポリイソシアネートｂということがある。）；脂肪族ポリイソシアネートの変性体が挙げられる。
脂肪族イソシアネートＡは、接着性により優れ、特に硬化時の環境の違いによる接着性の幅が大きい（つまり、硬化時の環境（例えば温度環境）の違いに関わらず接着性に優れる）という観点から、脂肪族ポリイソシアネートの変性体が好ましい。
【００２４】
脂肪族ポリイソシアネートの変性体は、接着性と硬化後の接着剤の物性バランスに優れるという観点から、３官能以上のポリオールと脂肪族ポリイソシアネートとの反応物、脂肪族ポリイソシアネートのアロファネート体、脂肪族ポリイソシアネートのイソシアヌレート体及び脂肪族ポリイソシアネートのビウレット体からなる群から選ばれる少なくとも１種の脂肪族イソシアネート変性体ａであるのが好ましい。
【００２５】
脂肪族イソシアネート変性体ａに使用される脂肪族ポリイソシアネートは、１分子中に少なくとも２個のイソシアネート基を有する脂肪族炭化水素化合物であれば特に制限されない。例えば、脂肪族ポリイソシアネートｂと同様のものが挙げられる。なかでも、接着性により優れ、添加量による発泡が起きにくいという観点から、直鎖状の脂肪族ポリイソシアネートであるのが好ましく、ＨＤＩがより好ましい。
【００２６】
３官能以上のポリオールと脂肪族ポリイソシアネートとの反応物としては、例えば、トリメチロールプロパン（ＴＭＰ）、グリセリンのような３官能ポリオールと脂肪族ポリイソシアネートｂ（例えば、ＨＤＩ）との反応物が挙げられる。具体的には例えば、ＴＭＰとＨＤＩとの反応物（例えば下記式（５）で表される化合物）、グリセリンとＨＤＩとの反応物（例えば下記式（６）で表される化合物）が挙げられる。
【００２７】
【化３】
2017014185.tif 000005
【００２８】
【化４】
2017014185.tif 000006
【００２９】
脂肪族ポリイソシアネートのアロファネート体としては、例えば、ＨＤＩのアロファネート体が挙げられる。
【００３０】
脂肪族ポリイソシアネートのビウレット体としては例えば、ＨＤＩのビウレット体が挙げられる。具体的には例えば、下記式（７）で表される化合物が好適に挙げられる。
【化５】
2017014185.tif 000007
【００３１】
脂肪族ポリイソシアネートのイソシアヌレート体としては、例えば、ＨＤＩのイソシアヌレート体が挙げられる。具体的には例えば、下記式（８）で表される化合物が挙げられる。
【化６】
2017014185.tif 000008
【００３２】
脂肪族イソシアネートＡは、耐熱接着性、配管安定性に優れるという観点から、ＨＤＩのビウレット体、ＨＤＩのイソシアヌレートが好ましく、ＨＤＩのビウレット体がより好ましい。
【００３３】
脂肪族イソシアネートＡはその製造について特に制限されない。例えば従来公知のものが挙げられる。脂肪族イソシアネートＡはそれぞれ単独でまたは２種以上を組み合わせて使用することができる。
【００３４】
脂肪族イソシアネートＡの量は、接着性により優れ、硬化物の物性に優れるという観点から、ウレタンプレポリマー１００重量部に対して、０．８〜１５質量部であるのが好ましく、０．８〜１０質量部であるのがより好ましく、３．０〜８．０質量部であるのがさらに好ましい。
【００３５】
＜アミノシラン化合物Ｂ＞
本発明の接着剤組成物に使用されるアミノシラン化合物Ｂは、アミノ基（−ＮＨ2）及びイミノ基（−ＮＨ−）からなる群から選ばれる少なくとも１種と加水分解性シリル基とを有する化合物であれば特に制限されない。上記アミノ基又はイミノ基と加水分解性シリル基とは有機基を介して結合することができる。
アミノシラン化合物Ｂがイミノ基を有する場合、イミノ基に結合する基は芳香族炭化水素基であるのが好ましい態様の１つとして挙げられる。
芳香族炭化水素基は、芳香環を少なくとも有する炭化水素基であれば特に制限されない。芳香環としては、例えば、ベンゼン環、ナフタレン環が挙げられる。
芳香環は、置換基を有してもよい。置換基としては例えば、アルキル基が挙げられる。
【００３６】
加水分解性シリル基は、１つのケイ素原子に少なくとも１つの加水分解性基が結合したものが挙げられる。１つのケイ素原子に１つ又は２つの加水分解性基が結合する場合、同ケイ素原子に結合することができる他の基は特に制限されない。例えば、炭化水素基が挙げられる。炭化水素基は特に制限されないが、アルキル基が好ましい。
加水分解性シリル基としては例えば、アルコキシシリル基が挙げられる。具体的には例えば、メトキシシリル基（モノメトキシシリル基、ジメトキシシリル基、トリメトキシシリル基）、エトキシシリル基（モノエトキシシリル基、ジエトキシシリル基、トリエトキシシリル基）が挙げられる。
【００３７】
有機基は特に制限されない。例えば、酸素原子、窒素原子、硫黄原子のようなヘテロ原子を有してもよい炭化水素基が挙げられる。炭化水素基としては、例えば、脂肪族炭化水素基（直鎖状、分岐状、環状のいずれであってもよい。不飽和結合を有してもよい。）、芳香族炭化水素基、又はこれらの組み合わせが挙げられる。炭化水素基が有する炭素原子又は水素原子の少なくとも１個が、置換基と置き換わってもよい。有機基は、なかでも、脂肪族炭化水素基が好ましい態様の１つとして挙げられる。
【００３８】
アミノシラン化合物Ｂは、接着性により優れ、接着剤の貯蔵安定性、耐垂下性に優れるという観点から、１分子中にアルコキシシリル基とイミノ基とを有する化合物であるのが好ましく、１分子中にアルコキシシリル基と、芳香族炭化水素基が結合したイミノ基とを有する化合物であるのがより好ましく、１分子中にアルコキシシリル基と、芳香族炭化水素基が結合したイミノ基とを有し、アルコキシシリル基とイミノ基とが脂肪族炭化水素基を介して結合する化合物であるのがさらに好ましい。
【００３９】
アミノシラン化合物Ｂとしては、例えば、下記式（Ｉ）で表される化合物が挙げられる。
Ｒ1n−ＮＨ2-n−Ｒ2−Ｓｉ−Ｒ33      （Ｉ）
式（Ｉ）中、Ｒ1は芳香族炭化水素基を表し、ｎは０又は１であり、Ｒ2は２価の脂肪族炭化水素基を表し、３つのＲ3のうち少なくとも１個はアルコキシ基であり、３つのＲ3は同一でも異なってもよい。３つのＲ3のうち１又は２個がアルコキシ基である場合残りのＲ3はアルキル基であることが好ましい。
【００４０】
芳香族炭化水素基としては例えば、フェニル基が挙げられる。
２価の脂肪族炭化水素基としては例えば、メチレン基、エチレン基、プロピレン基、トリメチレン基が挙げられる。
アルコキシ基としては例えば、メトキシ基、エトキシ基が挙げられる。
アルキル基としては例えば、メチル基、エチル基が挙げられる。
【００４１】
具体的なアミノシラン化合物Ｂとしては、例えば、Ｎ−フェニル−３−アミノプロピルトリメトキシシラン、Ｎ−フェニル−３−アミノプロピルトリエトキシシランが挙げられる。
【００４２】
アミノシラン化合物Ｂはその製造について特に制限されない。例えば、従来公知のものが挙げられる。アミノシラン化合物Ｂはそれぞれ単独でまたは２種以上を組み合わせて使用することができる。
【００４３】
アミノシラン化合物Ｂの量は、接着性により優れ、未硬化物の貯蔵安定性に優れるという観点から、ウレタンプレポリマー１００重量部に対して、０．１〜１０質量部であるのが好ましく、０．３〜５質量部であるのがより好ましく、０．８〜３質量部であるのが更に好ましい。
【００４４】
（フィラー）
本発明において、予備組成物は更にフィラーを含有することができる。このような場合、接着剤のチクソ性、接着剤塗布後の深部硬化性、硬化後の物性に優れる。
フィラーは特に制限されない。フィラーは、カーボンブラック及び白色充填材からなる群から選ばれる少なくとも１種であるのが好ましい態様の１つとして挙げられる。フィラーは、例えば、脂肪酸、樹脂酸、ウレタン化合物、脂肪酸エステルのような表面処理剤によって表面処理されたものであってもよい。
【００４５】
カーボンブラックは特に制限されない。例えば、従来公知のものが挙げられる。
カーボンブラックの量は、耐垂下性、硬化物の物性に優れるという観点から、ウレタンプレポリマー１００質量部に対して、１０〜１５０質量部であるのが好ましく、３０〜１００質量部であるのがより好ましい。
【００４６】
白色充填材としては、例えば、重質炭酸カルシウム、沈降性炭酸カルシウム（軽質炭酸カルシウム）、コロイダル炭酸カルシウムのような炭酸カルシウム；炭酸マグネシウム、炭酸亜鉛；ヒュームドシリカ、焼成シリカ、沈降シリカ、粉砕シリカ、溶融シリカのようなシリカ；ケイソウ土；酸化鉄、酸化亜鉛、酸化チタン、酸化バリウム、酸化マグネシウム；ろう石クレー、カオリンクレー、焼成クレーが挙げられる。
【００４７】
白色充填材の量は、硬化時の深部硬化性に優れるという観点から、ウレタンプレポリマー１００質量部に対して、５〜８０質量部であるのが好ましく、１０〜５０質量部であるのがより好ましい。
【００４８】
（可塑剤）
本発明において、予備組成物は更に可塑剤を含有することができる。このような場合、接着剤組成物の粘度及び物性コントロール、塗布性に優れる。
可塑剤としては、例えば、ジイソノニルフタレート（ＤＩＮＰ）；アジピン酸ジオクチル、コハク酸イソデシル；ジエチレングリコールジベンゾエート、ペンタエリスリトールエステル；オレイン酸ブチル、アセチルリシノール酸メチル；リン酸トリクレジル、リン酸トリオクチル；アジピン酸プロピレングリコールポリエステル、アジピン酸ブチレングリコールポリエステル等が挙げられる。
可塑剤はそれぞれ単独でまたは２種以上を組み合わせて使用することができる。
【００４９】
可塑剤の量は、粘度及び物性コントロール、塗布性に優れるという観点から、ウレタンプレポリマー１００質量部に対して、５〜１００質量部であるのが好ましく、１０〜５０質量部であるのがより好ましい。
【００５０】
本発明において、予備組成物は、ウレタンプレポリマーと脂肪族イソシアネートＡとアミノシラン化合物Ｂとを混合して製造される。つまり、本発明において、予備組成物は、ウレタンプレポリマーと脂肪族イソシアネートＡとアミノシラン化合物Ｂとを含む。また、予備組成物は更にフィラー及び可塑剤からなる群から選ばれる少なくとも１種を含むことができる。
予備組成物中において、ウレタンプレポリマーとアミノシラン化合物Ｂとが反応してもよい。また、脂肪族イソシアネートＡとアミノシラン化合物Ｂとが反応してもよい。
よって、予備組成物は、混合後に、更に、アミノシラン化合物Ｂが脂肪族イソシアネートＡと反応した反応物、及び／又は、アミノシラン化合物Ｂがウレタンプレポリマーと反応した反応物を含むことができる。
【００５１】
＜ジメチルスズ触媒＞
本発明の接着剤組成物に含有されるジメチルスズ触媒は、下記式（１）で表される化合物である。
【化７】
2017014185.tif 000009
式（１）中、Ｘ1、Ｘ2はそれぞれ独立に２価のヘテロ原子を表し、Ｒ1、Ｒ2はそれぞれ独立にヘテロ原子を有してもよい炭化水素基を表す。
【００５２】
２価のヘテロ原子としては、例えば、酸素原子、硫黄原子が挙げられる。
【００５３】
炭化水素基が有してもよいヘテロ原子としては、例えば、酸素原子、窒素原子、硫黄原子が挙げられる。
炭化水素基としては、例えば、脂肪族炭化水素基（直鎖状、分岐状、環状のいずれであってもよい。不飽和結合を有してもよい。）、芳香族炭化水素基、又はこれらの組み合わせが挙げられる。
炭化水素基が有する炭素原子又は水素原子の少なくとも１個が、置換基と置き換わってもよい。置換基としては、例えば、カルボニル基、エステル結合が挙げられる。炭化水素基が有する炭素原子のうち、上記炭化水素基の両末端以外に位置する炭素原子が置換基と置き換わってもよい。
【００５４】
（ジメチルスズジカルボキシレート）
ジメチルスズ触媒は、触媒活性に優れ、貯蔵後の組成物の粘度の上昇を抑制できるという観点から、式（１）において、Ｘ1及びＸ2が酸素原子であり、Ｒ1及びＲ2が、カルボニル基を有するアルキル基であり、上記酸素原子が上記カルボニル基と結合してエステル結合を形成するジメチルスズジカルボキシレートが好ましい。
【００５５】
ジメチルスズジカルボキシレートとしては例えば、下記式（２）で表されるジメチルスズジカルボキシレートが挙げられる。
【化８】
2017014185.tif 000010
式（２）中、Ｒ3、Ｒ4はそれぞれ独立に炭化水素基を表す。炭化水素基はＲ1及びＲ2で表される炭化水素基と同様である。
具体的なジメチルスズジカルボキシレートとしては、例えば、下記式（２−１）で表されるジメチルスズジラウレート；下記式（２−２）で表されるジメチルスズジオクテートが挙げられる。
【化９】
2017014185.tif 000011
【００５６】
（チオ系ジメチルスズ触媒）
ジメチルスズ触媒は、接着性により優れ、(触媒自体の)安定性と触媒活性のバランス、配管安定性に優れ、貯蔵後の組成物の粘度の上昇を抑制できるという観点から、式（１）において、Ｘ1及びＸ2が硫黄原子であり、Ｒ1及びＲ2が、無置換の又はエステル結合を有するアルキル基であるチオ系ジメチルスズ触媒であるのが好ましい。この場合、Ｒ1及びＲ2は同じでも異なってもよい。
なお、Ｒ1及びＲ2が、無置換の又はエステル結合を有するアルキル基であることは、Ｒ1及びＲ2が無置換のアルキル基であること、又は、Ｒ1及びＲ2がエステル結合を有するアルキル基であることを意味する。
また、エステル結合を有するアルキル基において、上記アルキル基が有する炭素原子の少なくとも１個が、置換基と置き換わってもよい。置換基としては、例えば、カルボニル基、エステル結合が挙げられる。アルキル基が有する炭素原子のうち、上記アルキル基の両末端以外に位置する炭素原子が置換基と置き換わってもよい。
【００５７】
・ジメチルスズジメルカプチド
式（１）において、Ｘ1及びＸ2が硫黄原子であり、Ｒ1及びＲ2が無置換のアルキル基であるチオ系ジメチルスズ触媒としては、例えば、ジメチルスズジメルカプチドが挙げられる。
【００５８】
ジメチルスズジメルカプチドとしては例えば、下記式（３）で表されるジメチルスズジメルカプチドが挙げられる。
【化１０】
2017014185.tif 000012
式（３）中、Ｒ3、Ｒ4はそれぞれ独立に炭化水素基を表す。炭化水素基はＲ1及びＲ2で表される炭化水素基と同様である。
【００５９】
具体的なジメチルスズジメルカプチドとしては例えば、下記式（３−１）で表されるジメチルスズジドデカシルメルカプチド、ジブチルスズジオクタシルメルカプチドが挙げられる。
【化１１】
2017014185.tif 000013
【００６０】
・ジメチルスズジチオグリコレート
式（１）において、Ｘ1及びＸ2が硫黄原子であり、Ｒ1及びＲ2がエステル結合を有するアルキル基であるジメチルスズ触媒としては、例えば、ジメチルスズジチオグリコレートが挙げられる。
【００６１】
ジメチルスズジチオグリコレートとしては例えば、下記式（４）で表されるジメチルスズジメルカプチドが挙げられる。
【化１２】
2017014185.tif 000014
式（４）中、Ｒ3、Ｒ4はそれぞれ独立に炭化水素基を表す。炭化水素基はＲ1及びＲ2で表される炭化水素基と同様である。
【００６２】
具体的なジメチルスズジチオグリコレートとしては例えば、下記式（４−１）で表されるジメチルスズビス（２−エチルヘキシルチオグリコレート）が挙げられる。
【化１３】
2017014185.tif 000015
【００６３】
ジメチルスズ触媒はその製造について特に制限されない。例えば従来公知のものが挙げられる。またジメチルスズ触媒はそれぞれ単独でまたは２種以上を組み合わせて使用することができる。
【００６４】
ジメチルスズ触媒の含有量は、接着性により優れ、硬化性、未硬化物の貯蔵安定性、配管安定性に優れるという観点から、ウレタンプレポリマー１００質量部に対して、０．０００５〜１．０質量部であるのが好ましく、０．００５〜０．５質量部がより好ましく、０．０１〜０．３質量部が更に好ましい。
【００６５】
（第３級アミン）
本発明の接着剤組成物は、更に、第３級アミンを含有することができる。
第３級アミンとしては、例えば、トリメチルアミン、トリエチルアミン、トリプロピルアミン、トリブチルアミン、トリアミルアミン、トリヘキシルアミン、トリオクチルアミン、トリラウリルアミン、ジメチルエチルアミン、ジメチルプロピルアミン、ジメチルブチルアミン、ジメチルアミルアミン、ジメチルヘキシルアミン、ジメチルシクロヘキシルアミン、ジメチルオクチルアミン、ジメチルラウリルアミン、トリアリルアミン、テトラメチルエチレンジアミン、テトラメチルブタンジアミン、トリエタノールアミンのような鎖状アミン；
トリエチレンジアミン、Ｎ−メチルモルフォリン、４，４′−（オキシジ−２，１−エタンジイル）ビス−モルフォリン、Ｎ，Ｎ−ジメチルアミノエチルモルフォリン、ピリジン、ピコリン、１，８−ジアザビシクロ〔５．４．０〕ウンデセン、１、１，４−ジアザビシクロ〔２．２．２〕オクタン、Ｎ，Ｎ′−ジメチルピペラジン、ジモルフォリノジエチルエーテル、ビス（２，２−モルフォリノエチル）エーテルのような、第３級アミンを構成する窒素原子が環構造の一部を形成するアミン；
ビス（ジメチルアミノエチル）エーテルのようなエーテル結合を有するアミン；
Ｎ，Ｎ−ジメチルベンジルアミン、ジメチルアミノメチルフェノール、トリスジメチルアミノメチルフェノールのような環構造と第３級アミンとを有する化合物等が挙げられる。
第３級アミンはそれぞれ単独でまたは２種以上を組み合わせて使用することができる。
これらのうち、塗布時の塗膜形成性が良好となり、また、貯蔵安定性と硬化速度とのバランスが良好となる理由から、Ｎ，Ｎ−ジメチルアミノエチルモルフォリン、ジモルフォリノジエチルエーテルであるのが好ましい。
【００６６】
第３級アミンはアミノシラン化合物を含まないのが好ましい態様の１つとして挙げられる。
【００６７】
第３級アミンの含有量は、接着性により優れ、接着剤の貯蔵安定性、硬化性に優れるという観点から、ウレタンプレポリマー１００質量部に対して、０．０１〜２．０質量部であるのが好ましい。
【００６８】
（その他の成分）
本発明の接着剤組成物は、必要に応じて本発明の目的を損なわない範囲で、例えば、脂肪族イソシアネートＡ以外のイソシアネート化合物、アミノシラン化合物Ｂ以外のシランカップリング剤、ジメチルスズ触媒及び第３級アミン以外の触媒、接着付着剤、垂れ止め剤、老化防止剤、酸化防止剤、顔料（染料）、揺変性付与剤、紫外線吸収剤、難燃剤、界面活性剤（レベリング剤を含む）、分散剤、脱水剤、帯電防止剤などの添加剤を更に含有することができる。添加剤の量は適宜決めることができる。
【００６９】
本発明の接着剤組成物の製造方法としては、例えば、後述する本発明の接着剤組成物の製造方法が挙げられる。
【００７０】
本発明の接着剤組成物は、１液型である。
本発明の接着剤組成物は、湿気硬化することができる。例えば、大気中の湿気によって−２０〜＋５０℃の条件下で硬化することができる。
本発明の接着剤組成物は、環境温度が−２０℃〜＋５℃のような低温であっても、難接着塗板に対する接着性に優れる。
【００７１】
本発明の接着剤組成物を適用することができる被着体は特に制限されない。例えば、金属（塗板を含む。）、プラスチック、ゴム、ガラスが挙げられる。
被着体に対してプライマーを使用せずに本発明の接着剤組成物を被着体に適用することができる。
本発明の接着剤組成物は難接着塗板に使用することができる。難接着塗板に塗布されている塗料は特に制限されない。例えば、アクリル／シラン系塗料が挙げられる。なお本明細書において、Ａ／Ｂ系塗料は、Ａ系塗料及びＢ系塗料を意味する。難接着塗板に塗布されている塗料が例えばアクリル／シラン系塗料である場合、難接着塗板に塗布されている塗料はアクリル系塗料及びシラン系塗料である。
また本発明の接着剤組成物は難接着塗板以外の塗板に対する接着性に優れる。難接着塗板以外の塗板は特に制限されない。例えば、従来公知のものが挙げられる。難接着塗板以外の塗板に使用される塗装としては例えば、ウレタン塗料、酸／エポキシ系塗料、アクリル／メラミン系塗料が挙げられる。
【００７２】
［接着剤組成物の製造方法］
本発明の接着剤組成物の製造方法について以下に説明する。
本発明の接着剤組成物の製造方法（本発明の製造方法）は、
ウレタンプレポリマーと脂肪族イソシアネートＡとアミノシラン化合物Ｂとを混合して予備組成物を得る混合工程１と、
予備組成物と上記式（１）で表されるジメチルスズ触媒とを混合して、本発明の接着剤組成物を製造する混合工程２とを有する、接着剤組成物の製造方法である。
【００７３】
まず、混合工程１において、ウレタンプレポリマーと脂肪族イソシアネートＡとアミノシラン化合物Ｂとを混合して予備組成物を得る。
混合工程１において使用される、ウレタンプレポリマー、脂肪族イソシアネートＡ、アミノシラン化合物Ｂは上記と同様である。
【００７４】
混合工程１において、更にフィラー及び可塑剤からなる群から選ばれる少なくとも１種の使用することができる。
混合工程１において更にフィラー及び可塑剤からなる群から選ばれる少なくとも１種を使用する場合、ウレタンプレポリマーと脂肪族イソシアネートＡとアミノシラン化合物Ｂとを初めに混合し、これにフィラー及び可塑剤からなる群から選ばれる少なくとも１種を添加して予備組成物を製造してもよい。
また、ウレタンプレポリマーと、脂肪族イソシアネートＡと、アミノシラン化合物Ｂと、フィラー及び可塑剤からなる群から選ばれる少なくとも１種とを同時に混合して予備組成物を製造してもよい。
また、例えば、ウレタンプレポリマー、可塑剤、脂肪族イソシアネートＡを混合し、これにアミノシランＢを添加して混合し、次いでフィラーを添加して混合することによって、予備組成物を製造してもよい。
【００７５】
混合工程１において、例えば、縦型ミキサー又は横型ミキサーを使用することができる。
混合工程１における混合温度は４０〜９０℃であるのが好ましい。
混合工程１は減圧下で行うのが好ましい。
【００７６】
次に、混合工程２において、予備組成物とジメチルスズ触媒とを混合して、本発明の接着剤組成物を製造する。
混合工程２において使用されるジメチルスズ触媒は上記式（１）で表されるジメチルスズ触媒と同様である。
【００７７】
混合工程２において、例えば、縦型ミキサー又は横型ミキサーを使用することができる。
混合工程２における混合温度は４０〜７０℃であるのが好ましい。
混合工程２は減圧下で行うのが好ましい。
本発明の接着剤組成物が更に添加剤を含有する場合、混合工程１及び／又は２において添加剤を適宜添加することができる。
本発明の接着剤組成物が更に第３級アミンを含有する場合、第３級アミンを混合工程２において使用するのが好ましい態様の１つとして挙げられる。
【実施例】
【００７８】
以下に実施例を示して本発明を具体的に説明する。ただし本発明はこれらに限定されない。
＜組成物の製造＞
まず、混合工程１において、下記第１表の混合工程１に示す各成分を同表に示す組成（質量部）で用いて、これらを横型ミキサーで４０〜７０℃、２ｋＰａ以下の条件下で１時間混合し、予備組成物を製造した。上記のとおり製造された予備組成物をそのまま混合工程２に用いた。
なお、混合工程１において、イソシアネート化合物と、シラン化合物と、第２表に示される、ウレタンプレポリマー以外の各成分とは、第２表に示されるウレタンプレポリマーに同時に添加され混合された。【００７９】
次いで、混合工程２において、上記予備組成物に、下記第１表の混合工程２に示す各成分を同表に示す組成（質量部）で用いて、これらを横型ミキサーで４０〜７０℃、２ｋＰａ以下の条件下で混合し、組成物を製造した。【００８０】
＜評価＞
上記のとおり製造された組成物を用いて以下の評価を行った。結果を第１表に示す。【００８１】
・耐垂下性
上記のとおり製造した各組成物を、ガラス板の上に、底辺６ｍｍ、高さ１０ｍｍの直角三角形ビードで帯状に押し出し、その後、上記直角三角形の形状に押し出された組成物の斜辺が下向きになり、上記組成物の高さ１０ｍｍの辺が水平になるようにガラス板を垂直（９０°の角度）に立て、ガラス板を固定し、ガラス板を垂直に保持したまま、２０℃、６５％相対湿度の条件下で３０分放置した。
ガラス板を垂直にした後から３０分の間に、各組成物の直角三角形の頂点が、下へ垂れ下がった距離ｈ（ｍｍ）を測定し、この値で耐垂下性を評価した。上記値を第１表の垂下性の欄に示した。上記値が小さいほど耐垂下性に優れる。【００８２】
・粘度上昇率
（初期粘度）
上記のとおり製造した組成物のＳＯＤ粘度（初期粘度）を、ＪＡＳＯ  Ｍ３３８−８９に準拠して、圧力粘度計（ＡＳＴＭ  Ｄ  １０９２）を用いて測定した。
（貯蔵後の粘度）
また、上記のとおり製造した組成物を容器に入れ、窒素ガスで空気を置換して、容器を密封し、４０℃で７日間貯蔵した後の組成物のＳＯＤ粘度（Ｐａ・ｓ）を測定した。貯蔵後の粘度の測定方法は上記と同様である。
（粘度上昇率の算出及び評価基準）
初期粘度、貯蔵後の粘度から、粘度上昇率（初期粘度に対する、増加した粘度の比）を算出した。
粘度上昇率が３０％以下である場合、粘度安定性（貯蔵安定性）に優れると評価できる。【００８３】
・耐熱接着性
（耐熱接着性評価用サンプルの作製）
被着材としてガラス（縦２５ｍｍ×横１００ｍｍ×厚み８ｍｍ、プライマー処理済み、プライマーは商品名ＭＳ−９０、横浜ゴム社製）を１枚準備した。
上記のとおり製造した各組成物を室温下で上記ガラスに塗布した。
塗布後各ガラス上の組成物を厚さ５ｍｍまで圧着し、２３℃、５０％相対湿度の条件下で７２時間硬化させた後、１２０℃環境下に７日間放置し、耐熱接着性評価用サンプルとした。【００８４】
（手剥離試験）
上記のとおり得られた耐熱接着性評価用サンプルを用いてカッターナイフによる手剥離試験を実施した。
手剥離試験の結果、硬化後の組成物が凝集破壊した場合を「ＣＦ」と表示した。この場合耐熱接着性に非常に優れる。
また硬化後の組成物がプライマーとの界面で界面剥離した場合、これを「ＰＳ」と表示した。この場合、耐熱接着性が低い。【００８５】
・配管安定性
上記のとおり製造された組成物を、ホース（直径５ｍｍ、長さ２０ｃｍ、商品名チューコーフローチューブ、中興化成社製、ポリテトラフルオロエチレン（ＰＴＦＥ）製）に空気が入らないように充填し、充填後ホースを密閉し、密閉されたホースを５０℃の条件下に１週間置いた。
１週間後、ホースを室温に戻し、ホースの中央を輪切りにし、未硬化の組成物をホースから除いて、ホース内を観察した。
ホース内に組成物が残らなかった場合を配管安定性に優れると評価して、これを「〇」と表示した。
組成物がホースの内面から中心に向かって硬化した場合、ホースの切断面において、ホースの内面上の任意の点から、ホースの切断面の中心への方向に向かって、硬化した組成物の厚みを測定した。厚みが大きいほど配管安定性が低い。【００８６】
・接着性１
（接着性１を評価するためのサンプルの作製）
鋼板にアクリル／シラン系塗料が塗布された難接着塗板を準備した。
上記難接着塗板に、プライマーを用いず、直接上記のとおり製造した各組成物を塗布し、５℃、５０％相対湿度の条件下で７日間養生して、組成物を硬化させて、サンプルを作製した。硬化後の組成物の厚さは５ｍｍであった。上記のとおり作製されたサンプルを、接着性１を評価するためのサンプルとする。【００８７】
（剥離試験）
上記のとおり作製されたサンプルが有する硬化後の組成物の一端を把持して、２０℃の条件下で、硬化後の組成物を難接着塗板から１８０度剥離する剥離試験を行い、破壊状態を観察した。
硬化物が凝集破壊した場合を接着性に優れると評価し、これを「ＣＦ」と表示した。
硬化物が界面剥離した場合を接着性が低いと評価し、これを「ＡＦ」と表示した。【００８８】
・接着性２
（接着性２を評価するためのサンプルの作製）
鋼板にアクリル／シラン系塗料が塗布された難接着塗板を準備した。
また、上記のとおり製造した各組成物を、５０℃、９５％相対湿度の条件下で１４日間貯蔵して、貯蔵後の組成物を準備した。
上記難接着塗板に、プライマーを用いず、直接上記のとおり準備した貯蔵後の組成物を塗布し、５℃、５０％相対湿度の条件下で７日間養生して、組成物を硬化させて、サンプルを作製した。硬化後の組成物の厚さは５ｍｍであった。上記のとおり作製されたサンプルを、接着性２を評価するためのサンプルとする。【００８９】
接着性２を評価するためのサンプルを用いる他は、接着性１における剥離試験と同様の剥離試験を行った。評価基準も接着性１と同様である。【００９０】
【表１】
2017014185.tif 000016
【００９１】
【表２】
2017014185.tif 000017
【００９２】
【表３】
2017014185.tif 000018
【００９３】
第１表に示す各成分の詳細は以下のとおりである。
・接着剤ベース材：後述するもの
・脂肪族イソシアネートＡ１：上記式（７）で表される、ヘキサメチレンジイソシアネート（ＨＤＩ）のビウレット体（Ｄ１６５Ｎ、三井化学社製）
・脂肪族イソシアネートＡ２：上記式（８）で表される、ＨＤＩのイソシアヌレート体、三井化学社製タケネートＤ１７０Ｎ
・芳香族イソシアネート：トリレンジイソシアネート（ＴＤＩ）のイソシアヌレート体、デスモジュール１３５１、バイエル社製【００９４】
・メルカプトシラン：３−メルカプトプロピルメチルジメトキシシラン、ＫＢＭ−８０２、信越化学工業社製
・アミノシラン化合物Ｂ１：Ｎ−フェニル−３−アミノプロピルトリエトキシシラン、ＫＢＭ−５７３、信越化学工業社製
・脂肪族イソシアネートＡ２とアミノシラン化合物Ｂ１との反応物：上記の脂肪族イソシアネートＡ２：６質量部とアミノシラン化合物Ｂ１：２質量部とを混合し、得られた混合物を５０℃の条件下で１０時間反応させて製造した化合物。得られた化合物をそのまま脂肪族イソシアネートＡ２とアミノシラン化合物Ｂ１との反応物として使用した。【００９５】
・ビスマス触媒：無機ビスマス（ネオスタンＵ−６００、日東化成社）
・ジオクチルスズ触媒：ジオクチル錫ジラウレート（ネオスタンＵ−８１０、日東化成社製）
・ジブチルスズ触媒：ジブチル錫ジラウレート（ネオスタンＵ−１００、日東化成社製）【００９６】
・ジメチルスズ触媒１：ジメチルスズジラウレート（商品名ＵＬ−２２、モメンティブ社製）
・ジメチルスズ触媒２：ジメチルスズジドデカシルメルカプチド（商品名ＵＬ−２８、モメンティブ社製）
・ジメチルスズ触媒３：ジメチルスズビス（２−エチルヘキシルチオグリコレート）（商品名ＵＬ−５４、モメンティブ社製）【００９７】
・アミン触媒１：トリエチレンジアミン（ＤＡＢＣＯ、エアプロダクツ社製）
・アミン触媒２：ジモルフォリノジエチルエーテル（サンアプロ社製）【００９８】
第１表に示した接着剤ベース材には下記第２表に示す成分が同表に示す組成（質量部）で使用された。
【表４】
2017014185.tif 000019
【００９９】
第２表に示す各成分の詳細は以下のとおりである。
・ウレタンプレポリマー１：ポリオキシプロピレンジオール（重量平均分子量２０００）５００ｇ、ポリオキシプロピレントリオール（重量平均分子量５０００）１１５０ｇ、および４，４′−ジイソシアネートフェニルメタン（分子量２５０）２６４ｇを混合し（この時ＮＣＯ／ＯＨ＝１．８）、窒素気流中、８０℃で２４時間撹拌を行い、反応させて、イソシアネート基を１．４５％含有するウレタンプレポリマー１を合成した。
・カーボンブラック：Ｎ２２０、新日化カーボン社製
・炭酸カルシウム：重質炭酸カルシウム（スーパーＳ、丸尾カルシウム社製）
・可塑剤：フタル酸ジイソノニル（ＤＩＮＰ、ジェイプラス社製）【０１００】
第１表に示す結果から、脂肪族イソシアネートとアミノシラン化合物との反応物を含有し、ジメチルスズ触媒以外の金属触媒を含有する比較例１〜３は、難接着塗板との接着性が低かった。
脂肪族イソシアネートを含有せず代わりに芳香族イソシアネートを含有する比較例４は、難接着塗板との接着性が低かった。
アミノシラン化合物を含有せず代わりにメルカプトシランを含有する比較例５は、難接着塗板との接着性が低かった。
ジメチルスズ触媒以外の金属触媒を含有する比較例６〜８は、難接着塗板との接着性が低かった。【０１０１】
これに対して、本発明の接着剤組成物は、所望の効果が得られることが確認された。
脂肪族イソシアネートの構造について実施例７と１４とを比較すると、ＨＤＩのビウレット体を含有する実施例７のほうが、ＨＤＩのイソシアヌレート体を含有する実施例１４よりも、耐垂下性、粘度安定性、耐熱接着性、配管安定性に優れることが確認された。【０１０２】
ジメチルスズ触媒の構造について実施例１、４、５の粘度上昇率を比較すると、ジメチルスズ触媒がチオグリコレートの構造を有する場合、粘度上昇率が最も低いことが確認された。実施例２、６、７の比較、実施例３、８、９の比較、実施例１１〜１３の比較も同様の結果を示した。
また、ジメチルスズ触媒の構造について実施例１１〜１３の配管安定性を比較すると、ジメチルスズジカルボキシレート、ジメチルスズジチオメルカプチド、ジメチルスズジチオグリコレートの順で配管安定性に優れ、ジメチルスズジチオグリコレートが最も配管安定性に優れた。【０１０３】
ジメチルスズ触媒の含有量について実施例１０と１２とを比較すると、ジメチルスズ触媒の含有量がウレタンプレポリマー１００質量部に対して０．５質量部未満であるほうが、耐熱接着性、配管安定性に優れることが確認された。
ジメチルスズ触媒の含有量について実施例１〜３を比較すると、ジメチルスズ触媒の含有量が少ないほうが粘度上昇率が低いことが確認された。実施例４、６、８の比較、実施例５、７、９の比較、及び、実施例１０、１２の比較も同様の結果を示した。
【国際調査報告】
2017014185.tif 000022
2017014185.tif 000023
2017014185.tif 000024
2017014185.tif 000025